ГИПСОВАЯ СУСПЕНЗИЯ, ОТВЕРЖДЕННЫЙ ГИПС, ГИПСОВЫЙ СТРОИТЕЛЬНЫЙ МАТЕРИАЛ, ГИПСОВАЯ ПАНЕЛЬ, СПОСОБ ПОЛУЧЕНИЯ ГИПСОВОЙ СУСПЕНЗИИ, СПОСОБ ПОЛУЧЕНИЯ ОТВЕРЖДЕННОГО ГИПСА, СПОСОБ ПОЛУЧЕНИЯ ГИПСОВОГО СТРОИТЕЛЬНОГО МАТЕРИАЛА, СПОСОБ ПОЛУЧЕНИЯ ГИПСОВОЙ ПАНЕЛИ

1. Гипсовая суспензия, содержащая обожженный гипс, этерифицированный фосфатом мочевины крахмал, полиорганосилоксан и воду.
2. Суспензия по п. 1, в которой количество этерифицированного фосфатом мочевины крахмала больше или равно 0,05 масс. частей и меньше или равно 10 масс. частям на 100 масс. частей обожженного гипса.
3. Суспензия по п. 1 или 2, в которой температура желатинизации этерифицированного фосфатом мочевины крахмала меньше или равна 100°С.
4. Суспензия по любому из пп. 1-3, в которой полиорганосилоксан включает полиметилгидридсилоксан, имеющий структуру следующей формулы (1):
5. Отвержденный гипс, полученный посредством отверждения гипсовой суспензии по любому из пп. 1-4.
6. Гипсовый строительный материал, включающий отвержденный гипс по п. 5.
7. Гипсовая панель, включающая отвержденный гипс по п. 5.
8. Способ получения гипсовой суспензии, способ включает:
стадию формирования гипсовой композиции, где гипсовую композицию формируют посредством смешивания обожженного гипса и этерифицированного фосфатом мочевины крахмала; и
стадию формирования гипсовой суспензии, где гипсовую суспензию формируют посредством смешивания гипсовой композиции, полиорганосилоксана и воды.
9. Способ по п. 8, в котором количество этерифицированного фосфатом мочевины крахмала в гипсовой композиции больше или равно 0,05 масс. части и меньше или равно 10 масс. частям на 100 масс. частей обожженного гипса.
10. Способ по п. 8 или 9, в котором температура желатинизации этерифицированного фосфатом мочевины крахмала меньше или равна 100°С.
11. Способ по любому из пп. 8-10, в котором полиорганосилоксан включает полиметилгидридсилоксан, имеющий структуру следующей формулы (1):
12. Способ получения отвержденного гипса, способ включает:
стадию формования, где гипсовую суспензию, полученную способом по любому из пп. 8-11, формуют с получением сформованной гипсовой суспензии.
13. Способ по п. 12, дополнительно включающий:
стадию желатинизации, где этерифицированный фосфатом мочевины крахмал желатинизируют после стадии формования.
14. Способ по п. 13, в котором стадия желатинизации включает нагревание сформованной гипсовой суспензии до температуры, меньшей или равной 100°С.
15. Способ получения гипсового строительного материала, включающий способ получения отвержденного гипса по любому из пп. 12-14.
16. Способ получения гипсовой панели, включающий способ получения отвержденного гипса по любому из пп. 12-14.